(57)【要約】  本発明のポリアミド極細繊維は、単糸繊度が０．１０ｄｔｅｘ以上０．５０ｄｔｅｘ以下のポリアミド繊維において、フィラメントの長手方向１２０００ｍあたりの平均毛羽数が１．０個以下である。また、本発明のポリアミド繊維の溶融紡糸方法は、紡糸口金外周部に円周状に配された吐出孔を有する紡糸口金から紡出した溶融紡糸糸条を、前記紡糸口金の中心部の下部にあって、吐出孔から吐出された溶融紡糸糸条の内側または外側から冷却風を吹き付けて溶融紡糸糸条を冷却する冷却装置（３）を用いて冷却し、さらに該冷却装置（３）の鉛直方向下部に円盤の外周部で単糸が接触する円盤形のガイド部と、ガイド部の直上にガイドの外周にそって形成した油剤吐出用の環状スリットを有する環状給油装置（４）を用いて給油を行った後、集束ガイド型給油装置（５）にて糸条を集束させるとともに２段目の給油を行う。
2012073737.tif 000002
【特許請求の範囲】
【請求項１】
単糸繊度が０．１０ｄｔｅｘ以上０．５０ｄｔｅｘ以下のポリアミド繊維において、フィラメントの長手方向１２０００ｍあたりの平均毛羽数が１．０個以下であることを特徴とするポリアミド極細繊維。
【請求項２】
フィラメントの長手方向のウースター斑が１．０％以下であることを特徴とする、請求項１に記載のポリアミド極細繊維。
【請求項３】
総繊度が１５〜３００ｄｔｅｘ、フィラメント数が３０以上であることを特徴とする請求項１または２に記載のポリアミド極細繊維。
【請求項４】
フィラメントの断面形状が異形断面であることを特徴とする請求項１〜３のいずれかに記載のポリアミド極細繊維。
【請求項５】
ポリアミド極細繊維において、フィラメントの断面形状が円形である単糸を有し、かつ円形断面形状を有する単糸の配向パラメーターについて、単糸中央部の配向パラメーターに対する単糸表面部の配向パラメーターの比が、１．１０以上であることを特徴とする、請求項１〜３のいずれかに記載のポリアミド極細繊維。
【請求項６】
単糸繊度が０．１０ｄｔｅｘ以上０．５０ｄｔｅｘ以下であり、フィラメントの長手方向１２０００ｍあたりの平均毛羽数が１．０個以下であるポリアミド極細繊維の溶融紡糸方法であって、紡糸口金外周部に円周状に配された吐出孔を有する紡糸口金から紡出した溶融紡糸糸条を、前記紡糸口金の中心部の下部にあって、吐出孔から吐出された溶融紡糸糸条の内側または外側から冷却風を吹き付けて溶融紡糸糸条を冷却する冷却装置を用いて冷却し、さらに該冷却装置の鉛直方向下部に円盤の外周部で単糸が接触する円盤形のガイド部と、ガイド部の直上にガイドの外周にそって形成した油剤吐出用の環状スリットを有する環状給油装置を用いて給油を行った後、集束ガイド型給油装置にて糸条を集束させるとともに２段目の給油を行うことを特徴とするポリアミド極細繊維の溶融紡糸方法。
【請求項７】
冷却装置が、吐出孔から吐出された溶融紡糸糸条の内側から冷却風を吹き付けて溶融紡糸糸条を冷却する冷却装置であることを特徴とする、請求項６に記載のポリアミド極細繊維の溶融紡糸方法。
【請求項８】
冷却装置が下記を満足することを特徴とする請求項６または７に記載のポリアミド極細繊維の溶融紡糸方法。
（１）紡糸口金面から冷却装置の冷却開始位置までの距離（Ｌ）が１０ｍｍ≦Ｌ≦７０ｍｍ
（２）冷却開始位置にて吹き出している冷却風の風速が１５〜６０ｍ／ｍｉｎ
【請求項９】
単糸繊度が０．１０ｄｔｅｘ以上０．５０ｄｔｅｘ以下であり、フィラメントの長手方向１２０００ｍあたりの平均毛羽数が１．０個以下であるポリアミド極細繊維の溶融紡糸装置であって、紡糸口金外周部に円周状に配された吐出孔を有する紡糸口金と、該紡糸口金の中心部の下部にあって、吐出孔から吐出された溶融紡糸糸条の内側または外側から冷却風を吹き付けて溶融紡糸糸条を冷却する冷却装置を有しており、さらに該冷却装置の鉛直方向下部に円盤の外周部で単糸が接触する円盤形のガイド部と、ガイド部の直上にガイドの外周にそって形成した油剤吐出用の環状スリットを有する環状給油装置と、その下流に糸条を集束させるとともに２段目の給油を行うための集束ガイド型給油装置を有することを特徴とするポリアミド極細繊維の溶融紡糸装置。
【請求項１０】
冷却装置が、吐出孔から吐出された溶融紡糸糸条の内側から冷却風を吹き付けて溶融紡糸糸条を冷却する冷却装置であることを特徴とする、請求項９に記載のポリアミド極細繊維の溶融紡糸装置。
【発明の詳細な説明】
【技術分野】
【０００１】
本発明は単糸繊度が極めて小さい極細ポリアミド繊維に関し、優れたソフト性、平滑性、ドレープ性、高吸水性、高密度性、染色後の高品位を織編物に与えることができるポリアミド極細繊維に関するものである。
【背景技術】
【０００２】
ポリアミド繊維は機械的特性をはじめとして数多くの優れた特性を有していることから、衣料用途および産業資材用途に広く用いられている。衣料用途の中でも仮撚加工糸は織物、編物など用途が広く生産量もかなり多い。特に、単糸繊度が１．２ｄｔｅｘ以下の極細仮撚加工糸は、布帛にしたとき、非常に柔らかな風合いが得られ、かつ保温性、吸水性も通常の単糸繊度の仮撚加工糸より向上する。よって、極細仮撚加工糸の市場要求は高まっており、定番化しつつある。【０００３】
上記のようなポリアミド極細繊維としては、単糸繊度１．２ｄｔｅｘ以下のポリアミド樹脂からなる繊維において、摩擦係数、伸度、熱水収縮率を規定した仮撚用ポリアミド極細繊維を用いることで、布帛にソフト感を付与できる仮撚用ポリアミド極細繊維が提案されている（特許文献１）。【０００４】
また、単糸繊度１．２ｄｔｅｘ以下のポリアミド繊維において、糸条の１５％伸長時の応力、インターレース開繊部の開繊長を規定した仮撚用ポリアミド繊維を用いることで、ソフト性の優れた仮撚捲縮糸が得られる仮撚用ポリアミド繊維が提案されている（特許文献２）。【０００５】
これらのポリアミド極細繊維に油剤を均一付与する方法として、環状に吐出孔を配列した紡糸口金から吐出されるポリマーを糸条の内周または外周の全方向から冷風を吹き付ける冷却装置、所謂環状チムニーを使用して単糸を均一に冷却し、糸条を挟んで向かい合う給油ガイドにて油剤を付与することが提案されている（特許文献３）。【０００６】
また、環状に配置された複数の吐出孔を備えた紡糸口金の下流側で、吐出孔から吐出された複数のフィラメントの内側に配置されるプレートに、それぞれの単糸を接触させることで、単糸間に均一に油剤を供給する方法が提案されている（特許文献４）。
【特許文献１】日本国特開２００５−３２０６５５号公報
【特許文献２】日本国特開２００９−８４７４９号公報
【特許文献３】日本国特開２００７−１２６７５９号公報
【特許文献４】日本国特開２０１０−１２６８４６号公報
【発明の概要】
【発明が解決しようとする課題】
【０００７】
しかしながら、上記特許文献１，２に記載の方法で単糸繊度０．５ｄｔｅｘ以下とさらに極細のポリアミド繊維を製造しようとすると、均一冷却や均一油剤付与が困難になるため、得られる極細ポリアミド繊維のウースター斑や毛羽品位が悪く、さらに単糸間の繊維構造差が大きくなる結果、仮撚り加工に供する場合は加工糸切れ、解じょ不良が発生し、織編物に供する場合は、整経時の毛羽が顕著となり、布帛の平滑性や品位の低下、染色後の染め斑が顕著に発生するなどの欠点があった。【０００８】
かかる問題を解決すべく、特許文献３記載の給油方法を適用しようとすると、糸条を集束するとともに油剤を付与することになる。単糸繊度０．５ｄｔｅｘ以下の極細ポリアミド繊維においては、単糸１本あたりの強力が低下し、糸条収束時に単糸同士が擦過し、油剤付与前の繊維は摩擦係数が大きいという特有の問題がある。そのため、単糸同士の擦過や、油剤付与される前の単糸とガイドとの擦過によって単糸切れを起こしたり、収束した糸条の内層の単糸まで均一に油剤が付与されにくく、単糸間で油剤および水分の付着差が発生し、単糸間で繊維構造差が発生したりするため、染色後の品位が低下する欠点を残していた。【０００９】
さらに特許文献４記載の方法を適用しようとすると、単糸間の均一油剤付与には優れるものの、繊維の長手方向における均一な油剤付与は難しく、長手方向での油剤付着バラツキが発生することで、長手方向における繊維の構造差や摩擦係数バラツキが大きくなる。そのため、紡糸工程および高次加工工程において糸道ガイド類などとの擦過によって長手方向に張力バラツキが生じ、染色後に染め斑が発生し、高品位な布帛を得ることができないという欠点を残していた。【００１０】
本発明の目的は、前記した従来技術の問題を解決し、優れたソフト性、平滑性、ドレープ性、高吸水性、高密度性、染色後の高品位を織編物に与えることができるポリアミド極細繊維を提供することにある。
【課題を解決するための手段】
【００１１】
本発明は、上記課題を解決するため、以下の構成を採用する。
（１）単糸繊度が０．１０ｄｔｅｘ以上０．５０ｄｔｅｘ以下のポリアミド繊維において、フィラメントの長手方向１２０００ｍあたりの平均毛羽数が１．０個以下であることを特徴とするポリアミド極細繊維。
（２）フィラメントの長手方向のウースター斑が１．０％以下であることを特徴とする前記（１）に記載のポリアミド極細繊維。
（３）総繊度が１５〜３００ｄｔｅｘ、フィラメント数が３０以上であることを特徴とする前記（１）または（２）に記載のポリアミド極細繊維。
（４）フィラメントの断面形状が異形断面であることを特徴とする前記（１）〜（３）のいずれかに記載のポリアミド極細繊維。
（５）ポリアミド極細繊維において、フィラメントの断面形状が円形である単糸を有し、かつ円形断面形状を有する単糸の配向パラメーターについて、単糸中央部の配向パラメーターに対する単糸表面部の配向パラメーターの比が、１．１０以上であることを特徴とする、前記（１）〜（３）のいずれかに記載のポリアミド極細繊維。
（６）単糸繊度が０．１０ｄｔｅｘ以上０．５０ｄｔｅｘ以下であり、フィラメントの長手方向１２０００ｍあたりの平均毛羽数が１．０個以下であるポリアミド極細繊維の溶融紡糸方法であって、紡糸口金外周部に円周状に配された吐出孔を有する紡糸口金から紡出した溶融紡糸糸条を、前記紡糸口金の中心部の下部にあって、吐出孔から吐出された溶融紡糸糸条の内側または外側から冷却風を吹き付けて溶融紡糸糸条を冷却する冷却装置を用いて冷却し、さらに該冷却装置の鉛直方向下部に円盤の外周部で単糸が接触する円盤形のガイド部と、ガイド部の直上にガイドの外周にそって形成した油剤吐出用の環状スリットを有する環状給油装置を用いて給油を行った後、集束ガイド型給油装置にて糸条を集束させるとともに２段目の給油を行うことを特徴とするポリアミド極細繊維の溶融紡糸方法。
（７）冷却装置が、吐出孔から吐出された溶融紡糸糸条の内側から冷却風を吹き付けて溶融紡糸糸条を冷却する冷却装置であることを特徴とする、前記（６）に記載のポリアミド極細繊維の溶融紡糸方法。
（８）冷却装置が下記を満足することを特徴とする、前記（６）または（７）に記載のポリアミド極細繊維の溶融紡糸方法。
（ｉ）紡糸口金面から冷却装置の冷却開始位置までの距離（Ｌ）が１０ｍｍ≦Ｌ≦７０ｍｍ
（ｉｉ）冷却開始位置にて吹き出している冷却風の風速が１５〜６０ｍ／ｍｉｎ
（９）単糸繊度が０．１０ｄｔｅｘ以上０．５０ｄｔｅｘ以下であり、フィラメントの長手方向１２０００ｍあたりの平均毛羽数が１．０個以下であるポリアミド極細繊維の溶融紡糸装置であって、紡糸口金外周部に円周状に配された吐出孔を有する紡糸口金と、該紡糸口金の中心部の下部にあって、吐出孔から吐出された溶融紡糸糸条の内側または外側から冷却風を吹き付けて溶融紡糸糸条を冷却する冷却装置を有しており、さらに該冷却装置の鉛直方向下部に円盤の外周部で単糸が接触する円盤形のガイド部と、ガイド部の直上にガイドの外周にそって形成した油剤吐出用の環状スリットを有する環状給油装置と、その下流に糸条を集束させるとともに２段目の給油を行うための集束ガイド型給油装置を有することを特徴とするポリアミド極細繊維の溶融紡糸装置。
（１０）冷却装置が、吐出孔から吐出された溶融紡糸糸条の内側から冷却風を吹き付けて溶融紡糸糸条を冷却する冷却装置であることを特徴とする、前記（９）に記載のポリアミド極細繊維の溶融紡糸装置。
【発明の効果】
【００１２】
本発明により、以下に説明する通り、単糸繊度が０．１０ｄｔｅｘ以上０．５０ｄｔｅｘ以下のポリアミド繊維において、フィラメントの長手方向１２０００ｍあたりの平均毛羽数を１．０個以下とすることで、従来のポリアミド極細繊維では得られなかった優れたソフト性、平滑性、ドレープ性、高吸水性、高密度性、染色後の高品位を織編物に与えることができるポリアミド極細繊維が得られるようになった。さらに好ましい態様においては優れた防透け性も付与することができる。
【図面の簡単な説明】
【００１３】
【図１】図１は本発明のポリアミド極細繊維生産方法の一例を表す図である。
【図２】図２は本発明のポリアミド極細繊維生産に用いる口金孔形状の一例を表す図である。
【図３】図３は本発明のポリアミド極細繊維生産に用いる口金孔形状の他の一例を表す図である。
【図４】図４は本発明のポリアミド極細繊維を生産する際に好ましく使用される環状給油装置の一例を表す図である。
【図５】図５は本発明のポリアミド極細繊維生産方法の他の一例を表す図である。
【発明を実施するための形態】
【００１４】
以下、本発明の実態の形態について詳細に説明する。
【００１５】
本発明のポリアミド極細繊維に使用されるポリアミドは、ポリアミドのホモポリマーまたはコポリマーであり、これらのポリアミドは、ラクタム、アミノカルボン酸あるいはジアミンとジカルボン酸との塩から形成されるアミド結合を有する溶融成形可能な重合体である。
【００１６】
ポリアミドとしては、種々のポリアミドを使用することができ、特に限定されないが、繊維形成能および力学的特性の点でポリカプロアミド（ナイロン６）、ポリヘキサメチレンアジパミド（ナイロン６６）が好ましい。これらナイロン６，ナイロン６６などのポリアミドのコポリマーとしては、全単量体単位に対し２０モル％以下の割合で他のアミノカプロン酸、ラクタムなどを共重合したものが使用できる。
【００１７】
また、本発明で使用するポリアミドの硫酸相対粘度は、製糸安定性の観点から２．０〜３．５であることが好ましく、より好ましくは２．４〜３．０、さらに好ましくは２．５〜２．７である。上記硫酸相対粘度の測定方法は後述によるものとする。
【００１８】
本発明におけるポリマーには本発明の目的を逸脱しない範囲で、主成分の他に第２、第３成分を共重合または混合してもよい。
【００１９】
特に、本発明の目的に加えて、吸湿性を付与したい場合、ポリアミド中にポリビニルピロリドンを含有させることも可能である。
【００２０】
また、本発明で用いるポリアミドには各種の添加剤、たとえば、艶消剤、難燃剤、酸化防止剤、紫外線吸収剤、赤外線吸収剤、結晶核剤、螢光増白剤などを必要に応じて混合していてもよい。
【００２１】
本発明のポリアミド極細繊維の製造方法については、本発明のポリアミド極細繊維が得られる限り特に限定はしないが、ポリアミドを溶融し、紡糸口金外周部に円周状に配された吐出孔からこれを吐出し、口金中心部の下部にあって、吐出孔から吐出された溶融紡糸糸条の内側または外側から冷却風を吹き付けて溶融紡糸糸条を均一に急冷する冷却装置を用いて冷却したのち、さらに該冷却装置の鉛直方向下部にある、環状給油装置にて単糸毎に油剤を付与したのちに集束ガイド型給油装置にて糸条を集束させるとともに２段目の給油を行なう方法が好ましく用いられる。２段目の給油の後は、必要に応じてインターレースを付与した後パッケージに巻き取る１工程法が太細斑や毛羽が特に少ないポリアミド繊維が得られる点およびコストの面から好ましい。なお、冷却装置としては、環状型冷却装置が好ましく、より好ましくは円の周上に走行する紡糸糸条の内側から外側へ冷却風を吹き付ける外吹き式環状型冷却装置、紡糸糸条の外側から内側へ冷却風を吹き付ける内吹き式環状型冷却装置がよい。とりわけ外吹き式環状型冷却装置が好ましい。
【００２２】
本発明のポリアミド繊維の製造方法の好ましい一例を、図１および図５にしたがって具体的に説明する。図１および図５は本発明にかかる合成繊維の製造工程の一例を示す概略図であり、図１は外吹き式環状型冷却装置３を使用した一例、図５は内吹き式環状型冷却装置１８を使用した他の一例である。以下の説明において、図１および図５の製造工程の基本構成は同じであり、共通する符号の説明は省略する。
【００２３】
図１において、溶融されたポリアミドを口金１から吐出し、口金下保温ゾーン２を通過させた後、長手方向の繊度斑を低減させる目的で、口金中心下部に設置された外吹き式環状型冷却装置３により紡出糸条の内側から外側に向けて冷却風を吹き当て、各単糸を口金面から均一な距離で急速に冷却、固化させる。さらに糸条を集束させる前に、円盤の外周部で単糸が接触する円盤形のガイド部と、ガイド部の直上にガイドの外周にそって形成した油剤吐出用の環状スリットをもつ環状給油装置４によって単糸ごとに油剤を付与した後、集束ガイド型給油装置５で糸条を集束させるとともに２段目の給油を行うことが好ましい。給油後、必要に応じてインターレースノズル６でインターレースを付与し、引き取りローラー７、延伸ローラー８を通過し、ワインダー（巻取装置）９で巻き取る。尚、１０は繊維フィラメント、１１は繊維製品パッケージである。また、パッケージに巻き取る前に２組以上のローラーにより延伸しても良いが、この場合、延伸することにより付与されているインターレースがほどけてしまう事があるため、延伸倍率は低くするか、もしくは延伸後に再度インターレースを付与してもよい。
【００２４】
口金下保温ゾーン２において、口金面に向かって蒸気を噴出させ、口金下保温ゾーン２を蒸気で充満させることは、口金の吐出孔まわりのポリマーおよびポリマー中に含まれるオリゴマーが酸素と反応して固化し、所謂口金汚れとなることを抑制する効果があるため好ましく用いられる。この際、蒸気の噴出圧力は０．１〜０．５ｋＰａとなることが好ましく、噴出圧力が小さすぎる場合は口金下保温ゾーンの酸素濃度が高くなり、口金面汚れの抑制効果が小さくなる、また噴出圧力が大きすぎる場合は吐出糸条の揺れを引き起こすため、ウースター斑の悪化につながる。
【００２５】
円形の周上に配列された紡出糸条の冷却に際し、環状型冷却装置を用い、糸条に対して外吹き放射状に冷却風を吹き付けることは、口金から吐出されたポリアミドから発生するオリゴマー成分や口金面をシールしている蒸気が紡糸装置内部に滞留せず、外部へ開放できるため好ましく用いられる。
【００２６】
上記図１の製造工程では外吹き式環状型冷却装置３を使用しているが、外吹き式環状型冷却装置３の代わりに図５に示した内吹き式環状型冷却装置１８を使用することもできる。内吹き式環状型冷却装置１８は、口金中心下部に紡出糸条を取り囲むように設置され、紡出糸条の外側から内側に向けて冷却風を吹き当て、各単糸を口金面から均一な距離で急速に冷却、固化させる。
【００２７】
冷却開始点距離、すなわち口金面から環状型冷却装置における冷却風吹き出し部の上端までの距離（Ｌ）は１０〜７０ｍｍであることが好ましく、より好ましくは１０〜６０ｍｍ、さらに好ましくは１０〜５０ｍｍである。冷却開始点距離が短すぎると環状型冷却装置から吹き出される冷却風が口金面にあたり、口金面温度が低下するために熱可塑性ポリマーの吐出安定性が悪化し、紡糸糸切れや毛羽が増加する。また冷却開始点距離が長すぎると冷却風による均一かつ急速な冷却を行う前にポリアミドが固化してしまうため、繊維の長手方向の繊度変動（ウースター斑）が大きくなりやすく、布帛にしたときの品位が低下する傾向にある。
【００２８】
環状型冷却装置における冷却風の風速は１５〜６０ｍ／ｍｉｎであることが好ましく、より好ましくは２０〜５５ｍ／ｍｉｎ、さらに好ましくは２５〜５０ｍ／ｍｉｎである。冷却風速が小さすぎる場合は単糸の均一かつ急速な冷却が不十分となることや、冷却糸条の張りが小さくなるため、外乱により糸揺れが起こりやすくなることにより、ウースター斑が大きくなる。またポリマーの冷却が不十分なままガイドと接触することで、毛羽や紡糸糸切れが多発するため、布帛としたときの品位に劣る。冷却風速が大きすぎる場合は各単糸に張力がかかりすぎるため、糸条が微振動を起こし、ウースター斑が大きくなることや、また紡糸時の糸切れが増加する。
【００２９】
環状型冷却装置における冷却風の温度は５〜５０℃であることが好ましく、より好ましくは１０〜４０℃、さらに好ましくは１５〜３５℃である。冷却風の温度が低すぎると口金下保温ゾーンの温度が低下し、口金面の温度が低下してしまうため、糸条の強度が低下する傾向があり、冷却風の温度が高すぎると糸条の均一冷却がされにくくなり、かつ糸条の冷却が不十分となりやすく、ウースター斑が大きくなるのに加え、紡糸時の糸切れが増加する傾向がある。
【００３０】
環状型冷却装置における冷却風吹き付け部の鉛直方向の長さは１００〜５００ｍｍであることが好ましく、より好ましくは１５０〜４００ｍｍ、さらに好ましくは２００〜３５０ｍｍである。冷却風吹き付け長が長すぎると単糸にかかる張力が大きくなり、紡糸糸切れの原因となり、冷却風吹き付け長が短すぎると単糸の冷却が不十分なまま油剤付与されるため、毛羽の減少、および紡糸糸切れの原因となる。
【００３１】
環状型冷却装置を通過した単糸は、環状給油装置により処理することができる。この環状給油装置は、円形の周上に走行する紡出糸条の内側に配置される。
【００３２】
図４は、本発明において好ましく使用される環状給油装置の一例を示す概念図である。この環状給油装置４は、油剤吐出用スリット１２および円盤形ガイド１３を有する。円盤形ガイド１３に環状型冷却装置を通過した繊維フィラメント（単糸）１４が接触するように環状給油装置４が配置される。この円盤形ガイド１３における糸条との接触点の直上に油剤が供給されるよう円盤形ガイド１３の外周にそって環状の油剤吐出用スリット１２が形成されている。油剤は油剤供給用配管１７から油剤溜まり１５に供給される。油剤溜まり１５に充填された油剤は油剤吐出用スリット１２から吐出され、円盤形ガイド１３における糸条との接触点で吐出糸条の各単糸と接触し、各単糸に油剤が付与される。
【００３３】
環状型冷却装置を通過した単糸を円盤形のガイドに接触させることは、冷却風を吹き付けられた単糸が揺れるのを防止し、単糸の均一冷却を促進させ、ウースター斑を低減させる効果があるため好ましく用いられる。さらに、糸条を集束させる前に、前述の円盤形ガイドにおける糸条との接触点の直上にガイドの外周にそって形成した、油剤吐出用の環状スリットから油剤を吐出させ、油剤を各単糸に付与する環状給油装置を用いる方法は、油剤付与前の摩擦抵抗の高い糸が、円盤形ガイドに接触することや、糸条集束時に油剤付与されていない単糸同士が擦過されることによる毛羽の発生を抑制する効果があり、また集束ガイド型給油装置による油剤付与ではできなかった単糸間の均一油剤付与がなされるため、紡糸工程における糸道ガイドと油剤付与のされていない単糸が擦過することによる毛羽の発生や染色時の染め斑の発生が抑制され、高次加工性の良好な繊維が得られるため好ましく用いられる。また、環状給油装置により油剤を付与する位置は口金面から３００〜１０００ｍｍ下方であることが好ましく、より好ましくは３５０〜７００ｍｍ、さらに好ましくは４００〜６００ｍｍ下方である。給油位置が高すぎると単糸の冷却が不十分なまま油剤が付与されるため、フィラメントの強度低下や毛羽の発生の原因となり、給油位置が低すぎると、口金面から吐出された単糸が集束するまでの距離が長くなるため、糸揺れが起こりやすくなり、毛羽の原因やウースター斑の悪化に繋がるのに加え、単糸の随伴気流効果が大きくなるため、走行糸条の張力が高くなり、紡糸糸切れの原因となる。環状給油装置にて付与される油剤の種類は、特に限定されないが、エマルジョンタイプであることが好ましい。エマルジョン油剤では表面張力によるガイド上での油膜形成が起こりやすく、円盤形ガイドの周方向に沿って均一に油剤を付与することができる。
【００３４】
環状給油装置４にて給油を行ったのち、集束ガイド型給油装置５にて単糸を集束させるとともに、さらに給油を行う２段給油方式をとる方法は、繊維の単糸間および長手方向の両面での均一油剤付与が達成できるため好ましく用いられる。環状給油装置４においては単糸間に均一に油剤が付与されるものの、長手方向に均一に油剤付与された繊維を得ることが難しく、長手方向の均一油剤付与を可能とする集束ガイド型給油装置５と環状給油装置４との２段給油方式とすることで繊維の単糸間および長手方向の両面での均一油剤付与が可能となり、染色後の品位の良好なポリアミド極細繊維を得ることができる。
【００３５】
また２段目の給油に用いられる集束ガイド型給油装置は通常の給油ガイドを使用することができ、たとえば前述の特許文献３に示されるような給油ガイドが好ましく用いられる。
【００３６】
引取りローラー７における糸条の引取り速度は３５００〜４５００ｍ／分であることが好ましい。引取り速度が低すぎる場合は長手方向におけるポリアミドの配向が不安定になり、長手での染め斑が発生しやすくなり、引取り速度が高すぎる場合は糸条にかかる張力が大きくなるため、毛羽や紡糸糸切れの原因となる。さらに延伸ローラー８での延伸倍率は１．０〜１．３であることが好ましい。延伸倍率が高すぎると得られる繊維の伸度が低くなりすぎるのに加え、単糸が切れることで毛羽が発生しやすくなる。
【００３７】
本発明のポリアミド極細繊維は、単糸繊度が０．１ｄｔｅｘ以上０．５ｄｔｅｘ以下であることが必要であり、好ましくは０．２５〜０．４５ｄｔｅｘである。単糸繊度が太すぎる場合は、糸条の剛性が高くなり、織編物にした際、所望するソフト性、平滑性、ドレープ性、高吸水性、高密度性の優れた織編物を得ることが困難となり、単糸繊度が細過ぎる場合は、布帛にする際の単糸切れが発生しやすくなり、布帛の毛羽立ちや平滑性が劣る傾向があり、またウースター斑が悪化するため布帛の染色後の品位が悪化する傾向がある。上記単糸繊度の測定は後述の方法によるものとする。
【００３８】
本発明のポリアミド極細繊維はフィラメントの長手方向１２０００ｍあたりの平均毛羽数が１．０個以下であることが必要である。平均毛羽数が１．０個より多い場合、製織、製編時の整経毛羽の発生や仮撚加工時の加工糸切れ、解じょ不良が発生し、さらに織編物にしたときに、平滑性や品位に欠ける。好ましくは長手方向１２０００ｍあたりの平均毛羽数は０．５個以下であり、さらに好ましくは０個である。毛羽数を小さくするためには、油剤付与前の摩擦抵抗の高い単糸同士の擦過を防止することが好ましく、上述の環状給油ガイドにより糸条の集束前に油剤を付与する方法が好ましい。上記平均毛羽数の測定は後述の方法によるものとする。
【００３９】
繊維は一般に長手方向に糸条繊度変動を示しており、染色時に糸条の太い部分が濃染となる傾向があり、特に単糸の繊度が小さい場合にはこれが顕著に現れる。繊維の太細斑が大きいと、織編物の均染性が低下し外観を損ねるため、ウースター斑（太細斑）は１．０％以下であることが好ましい。ウースター斑が高すぎると、平滑性や染色時の濃淡差が大きく発現し、製品としての品位が劣る傾向にある。ウースター斑は好ましくは０．９％以下である。ウースター斑を小さくする方法については特に限定はしないが、冷却風吹き出し装置を口金面に近づけ、急冷する方法や、糸条を外周および／または内周から円環状に冷却風を吹き付ける方法が好ましく用いられる。さらに好ましくは糸条の内周から円環状に冷却風を吹き付けて単糸を均一に冷却した後、各単糸を円盤状のガイドに接触させて糸の揺れを防止する方法が用いられる。本発明においてウースター斑（太細斑）の測定は後述の方法によるものとする。
【００４０】
本発明のポリアミド極細繊維が、断面形状が円形である単糸を含むとき、その単糸における、表面部の配向パラメーターと中央部の配向パラメーターが異なることが好ましい。表面部と中央部における配向パラメーターが異なることで、ポリアミド極細繊維の中央部と表面部を通過する光の屈折率が異なり、円形断面であっても防透け効果が得られるのである。具体的には、単糸中央部の配向パラメーターに対する単糸表面部の配向パラメーターの比が１．１０以上であることが好ましく、より好ましくは１．１５倍以上２．００倍以下、さらに好ましくは１．２０以上１．８０倍以下である。単糸の中央部の配向パラメーターに対し、表面部の配向パラメーターが上記範囲にある場合、単糸の断面方向を通過する光が乱反射するため、布帛とした際に防透け効果が得られ、かつ繊維内部構造における歪みも大きくなりすぎず、十分なフィラメントの強度も保持することができる。上記配向パラメーターの測定は後述の方法によるものとする。このような配向パラメーターを有するポリアミド極細繊維は、冷却開始点距離を長くしすぎないよう、冷却風の風速（冷却風速）を小さくしすぎないよう、前述の好ましい条件を選択して製造することにより得ることができる。
【００４１】
本発明のポリアミド極細繊維は、ごく細い単糸繊度を有するものであり、溶融紡糸した糸条を均一かつ急速に冷却することで上記表面部の配向パラメーターと中央部の配向パラメーターの構造が異なる繊維が得られるようになり、より急速かつ均一に冷却できる冷却条件を採用することで、単糸中央部の配向パラメーターに対する単糸表面部の配向パラメーターの比が増大する傾向にある。
【００４２】
また、このポリアミド極細繊維の伸度は４０〜７０％であることが好ましい。伸度が低くなりすぎると、フィラメントの引張抵抗が高くなり、仮撚り加工において加撚される実撚り数が少なくなるため、得られる加工糸に十分な捲縮が付与されにくくなり、また、延伸糸において、糸切れや毛羽が発生しやすくなり、高次通過性が劣る傾向になる。一方、伸度が高すぎると、加撚される実撚り数が過剰となり、得られた加工糸に毛羽が生じたり、強度が低下しやすくなり、延伸糸において、残留伸度が高いために、織編物にスジが発現したりしやすくなり、品位に劣りやすくなる傾向がある。上記伸度の測定は後述の方法によるものとする。
【００４３】
また、得られたポリアミド極細繊維を１５％伸長させたときの応力は１．０〜２．０ｇｆ／ｄｔｅｘ（９．８×１０-3〜１９．６×１０-3Ｎ／ｄｔｅｘ）であることが好ましく、より好ましくは１．２〜１．８ｇｆ／ｄｔｅｘ（１１．８×１０-3〜１７．６×１０-3Ｎ／ｄｔｅｘ）である。１５％伸長時応力が低すぎると、仮撚り加工時の張力が低くなりすぎ、加工糸切れや、加工張力変動が生じやすく、加工糸の品位低下や、収率が悪化しやすくなる。また、１５％伸長時応力が高すぎると、仮撚り加工を行う際、インターレース部に大きな張力が集中し、単糸切れを発生させ、工程通過性や、織編物の品位を低下させやすくなる。上記１５％伸長させたときの応力の測定は後述の方法によるものとする。
【００４４】
本発明のポリアミド極細繊維の総繊度は、１５〜３００ｄｔｅｘであることが好ましく、より好ましくは１５〜２００ｄｔｅｘである。総繊度が小さすぎると繊維の破断強力が小さくなり、布帛にした最の布帛の引き裂き強度が小さくなってしまい、総繊度が大きすぎる場合は染色時に繊維内部まで染料が浸透しにくくなり、染色後に染め斑が発生しやすくなり、高品位な布帛を得にくくなる。上記総繊度の測定は後述の方法によるものとする。
【００４５】
本発明のポリアミド極細繊維のフィラメント数は３０以上が好ましく、より好ましくは３０〜５００フィラメントであり、さらに好ましくは５０〜４００フィラメントである。フィラメント数が３０未満の場合は狙いとする優れたソフト性、ドレープ性、高吸水性、高密度性が得られにくくなり、フィラメント数が大きすぎると均一にインターレースを付与しにくく、解じょ性が悪化しやすくなり、またフィラメント間の均一油剤付与が難しくなり単糸切れに起因する毛羽の発生が増加しやすくなる。
【００４６】
本発明のポリアミド極細繊維の断面形状は特に限定されるものではなく、例えば，円形断面、異形断面が挙げられる。異形断面としては、例えば偏平断面、レンズ型断面、三葉断面、六葉断面、いわゆるマルチローバル断面と呼ばれる３〜８ヶの凸部と同数の凹部を有する異形断面、中空断面その他公知の異形断面でもよい。好ましい断面としては円形断面が紡糸安定性と優れたソフト性、ドレープ性付与の点で優れている。さらにポリアミド極細繊維が円形断面で中央部と表面部が前記好ましい配向パラメーターの比を有する場合は、配向の構造差により単糸の断面方向を通過する光が乱反射し、また、三葉断面、マルチローバル断面や、中空断面を有するものは、単糸表面を通過する光が乱反射するため、布帛とした際に透過光の乱反射による高い防透け性が得られる点で好ましい。さらに、三葉断面やマルチローバル断面、およびマルチローバル断面と円形断面のフィラメントが混合した断面構成などは、布帛にした際に単糸間に高い空隙が得られ、毛細管現象に起因する高吸水性や、高嵩密度性の付与ができる点で優れ、さらに透過光が乱反射することによる防透け性の付与においても優れているため、好ましく用いられる。
【００４７】
かくして得られる本発明のポリアミド極細繊維は、優れたソフト性、平滑性、ドレープ性、高吸水性、高密度性、染色後の高品位を布帛に与えることができ、好ましい態様においてはさらに防透け性にも優れる。よって本発明の極細繊維を織物とした際は保温性、軽量性に優れたダウンジャケット生地などのアウター素材、編物とした際は、上記機能をもった高級感のあるインナー、さらにタイツなどに用いられるカバリング糸などに好ましく用いることができる。
【実施例】
【００４８】
以下、実施例により本発明を詳細に説明する。【００４９】
本明細書および実施例中の各特性値は次の方法にしたがって求めた。【００５０】
（１）総繊度および単糸繊度
試料（糸条）を枠周１．０００ｍの検尺機にて、２７デシテックス以下の品種は１０００回巻カセ、２８デシテックス以上の品種は５００回巻カセを作成し、熱風乾燥機にて１０５±２℃×６０分乾燥した後、天秤にて計量した値により次式（ｉ）または（ｉｉ）にて算出したものを総繊度とした。また得られた総繊度を糸条単糸数で割り返した値を単糸繊度とした。
（ｉ）２７デシテックス以下の品種
総繊度（ｄｔｅｘ）＝計量値（ｇ）×（１００００／１０００）×｛１＋（公定水分率（％）／１００）｝
（ｉｉ）２８デシテックス以上の品種
総繊度（ｄｔｅｘ）＝計量値（ｇ）×（１００００／５００）×｛１＋（公定水分率（％）／１００）｝
ここで、実施例中で使用したナイロン６およびナイロン６６ポリマーについては、公定水分率を４．５％として繊度の算出を行った。
単糸繊度（ｄｔｅｘ）＝総繊度（ｄｔｅｘ）／単糸数
ただし、異なる２種類の断面形状（断面Ａおよび断面Ｂ）の混繊フィラメントにおける単糸繊度については、以下に示す式にて、それぞれの断面形状における単糸断面の面積比を算出し、上記総繊度に面積比を乗じ、同形状のフィラメントの総数で割った値とした。
断面Ａの面積比＝断面Ａの面積／（断面Ａの面積＋断面Ｂの面積）
断面Ｂの面積比＝断面Ｂの面積／（断面Ａの面積＋断面Ｂの面積）
混繊フィラメント中の断面Ａの単糸繊度（ｄｔｅｘ）＝（総繊度（ｄｔｅｘ）×断面Ａの面積比）／断面Ａのフィラメント数
混繊フィラメント中の断面Ｂの単糸繊度（ｄｔｅｘ）＝（総繊度（ｄｔｅｘ）×断面Ｂの面積比）／断面Ｂのフィラメント数【００５１】
（２）硫酸相対粘度
試料を秤量し、９８重量％濃硫酸に試料濃度（Ｃ）が１ｇ／１００ｍｌとなるように溶解し、該溶液についてオストワルド粘度計にて２５℃での落下秒数（Ｔ１）を測定する。さらに試料を溶解していない９８重量％濃硫酸について、同様に２５℃での落下秒数（Ｔ２）を測定した後、試料の相対粘度（ηｒ）を下式により算出する。
（ηｒ）＝（Ｔ１／Ｔ２）＋｛１．８９１×（１．０００−Ｃ）｝【００５２】
（３）平均毛羽数
平均毛羽数は、東レエンジニアリング社（現在の社名はｔｍｔマシナリー）のＭＡＬＵＴＩ−ＰＯＩＮＴ  ＦＲＡＹ  ＣＯＵＮＴＥＲ  ＭＦＣ−２００（センサー部  Ｆ型）を使用して、毛羽長設定（センサー光軸中心からＵ−Ｇｕｉｄｅ底部までの距離）：２．０ｍｍ、糸速：６００ｍ／ｍｉｎ、測定時間：２０分間の条件において、給糸張力：０．２５ｇ／ｄｔｅｘ〜０．７５ｇ／ｄｔｅｘの範囲にあることを確認しながら、測定回数：１０回測定し、その測定平均値を平均毛羽数（個／１２０００ｍ）とした。【００５３】
（４）配向パラメーター比
配向パラメーターは断面形状が円形であるサンプル（単糸）について、ラマン分光法により測定し、Jｏｂｉｎ  Ｙｖｏｎ／愛宕物産社製  T−６４０００を使用し、測定モード：顕微ラマン、対物レンズ：×１００、ビーム径：１μｍ、光源：Ａｒ+レーザー／５１４．５ｎｍ、レーザーパワー：１００ｍＷ、回折格子：Single  ６００、１８００ｇｒ／ｍｍ、スリット：１００μｍ、検出器：Ｊｏｂｉｎ  Ｙｖｏｎ社製ＣＣＤ  １０２４×２５６の条件にて測定を行った。測定試料は樹脂（ビスフェノール系エポキシ樹脂、２４時間硬化）包埋後、繊維長手方向から５°以下の切削角にてミクロトームにより切片化した。切片試料の厚みは１．５μｍであり、繊維の中心を通るように切り出した。配向の測定は偏光条件下で行い、偏光方向が繊維長手方向と一致する場合を平行偏光（‖）、直交する場合を垂直偏光（⊥）とし、それぞれ得られるラマンバンドにおいて、１１３０ｃｍ-1付近のC−C変角振動モードに帰属されるピーク強度（Ｉ1130）と、１６３５ｃｍ-1付近のC＝C伸縮振動に帰属されるピーク強度（Ｉ1635）の比から配向の程度を評価した。すなわち
配向パラメーター＝（Ｉ1130／Ｉ1635）‖／（Ｉ1130／Ｉ1635）⊥
である。このうち、測定点について、単糸表面部の配向パラメーターは単糸表面部から１μｍ内部の点、中央部の配向パラメーターは単糸中央部の点についてレーザーを照射し、配向パラメーターを算出した。この結果より、単糸中央部の配向パラメーターに対する単糸表面部の配向パラメーター比は以下の式にて算出した。なお、単糸中央部と単糸表面部の配向パラメーターについては、フィラメント中より無作為に採取した単糸５本における平均値を用いて算出した。
配向パラメーター比＝（単糸表面部の配向パラメーター）／（単糸中央部の配向パラメーター）【００５４】
（５）ウースター斑
ウースター斑は、ＺＥＬＬＷＥＧＥＲ ＵＳＴＥＲ社のＵＳＴＥＲ  ＴＥＳＴＥＲ  ＵＴ−４を使用し、糸速５０ｍ／分、Ｓ撚り、撚り数８０００ｒｐｍで３分間の測定条件において、１／２ｉｎｅｒｔのウースター斑Ｕ％を測定した。【００５５】
（６）１５％伸長時応力
１５％伸長時応力はＯＲＩＥＮＴＥＣ社製ＴＥＮＳＩＲＯＮ  ＲＰＣ−１２１０Ａを使用し、つかみ間隔５０ｃｍで把持し、５０ｃｍ／ｍｉｎの引っ張り速度で伸長させ、５７．５ｃｍまで伸長させたときの張力を３回測定し、その平均値を繊維の繊度で割り返した値とした。【００５６】
（７）伸度
伸度はＯＲＩＥＮＴＥＣ社製ＴＥＮＳＩＲＯＮ  ＲＰＣ−１２１０Ａを使用し、つかみ間隔５０ｃｍで把持し、５０ｃｍ／ｍｉｎの引っ張り速度で伸張させ、糸が破断した際の引っ張り長を３回測定し、その平均値を５０ｃｍで割り、１００を掛けた値とした。【００５７】
（８）布帛のソフト性
得られた繊維からなり染色した布帛について、柔らかさ、表面のなめらかさ、ドレープ性、布帛の色の深みを触感および目視で判定し、以下の４段階で判定した。
（A）・・・極めて良好（染色した布帛が柔らかく、表面がなめらかであり、ドレープ性がある。布帛表面に毛羽立ちはみられない。）
（B）・・・良好（柔らかさ、ドレープ性に優れるものの、なめらかさに劣り、一部表面に毛羽立ちが見られる。）
（C）・・・やや不良（ドレープ性があるものの、柔らかさ、なめらかさに劣り、一部に毛羽立ちが見られる。）
（D）・・・不良（布帛が硬く、なめらかさ、ドレープ性に劣り、表面に毛羽立ちがみられる。）。【００５８】
（９）布帛の染色品位
得られた繊維をタテ・ヨコ両方に用い、かつヨコ打ち込み長１８０ｃｍの平織物を作成し、布帛を酸性染料（Ｍｉｔｓｕｉ  Ｎｙｌｏｎ  Ｂｌａｃｋ  ＧＬ）を用いて染色した。染色後の平織物を透視検反機によって検査者（１０人）の評価により、長手方向で１００ｍ検反し、次の基準で相対評価した。
（A）・・・スジ、濃淡ムラが全くない。
（B）・・・弱いスジ、濃淡ムラが多少見られるが実用可能レベル。
（C）・・・弱いスジ、濃淡ムラが多く見られ実用可能レベルではない。
（D）・・・強いスジ、濃淡ムラが多く見られ実用可能レベルではない。【００５９】
（１０）布帛の吸水性（バイレック法）
ＪＩＳ  Ｌ１０９６（１９９９）「バイレック法」により測定した。この測定で得られる吸水高さについて次の基準で評価した。
（A）・・・９０ｍｍ以上
（B）・・・６５ｍｍ以上９０ｍｍ未満
（C）・・・５５ｍｍ以上６５ｍｍ未満
（D）・・・５５ｍｍ未満。【００６０】
（１１）布帛の防透け性
得られた繊維にて筒編みを作成した後、検査者（１０人）の評価により、精練後の布帛の防透け性を次の基準で相対評価した。
（A）・・・極めて良好（透け感が全く無く、防透け素材として使用可能。）
（B）・・・良好（若干透け感が認められるが、防透け素材として実用可能なレベル）
（C）・・・実用可能（通常の用途において問題ないレベル）
（D）・・・不良（透明感が強く、インナー用には使用不可能）【００６１】
（１２）布帛の総合評価
布帛の総合評価として次の基準によって評価した。
（A）・・・布帛のソフト性、染色品位、吸水性、防透け性の４項目全てについて（A）もしくは（B）評価であり、２項目以上が（A）である。
（B）・・・布帛のソフト性、染色品位、吸水性、防透け性の４項目において、（C）評価が１項目以下であるが、（D）評価の項目は無い。
（C）・・・布帛のソフト性、染色品位、吸水性、防透け性の４項目全てについて（D）評価の項目はないが、（C）評価の項目が２項目以上ある。
（D）・・・布帛のソフト性、染色品位、吸水性、防透け性の４項目のうち１項目以上に（D）評価の項目がある。【００６２】
実施例１
９８％硫酸相対粘度２．６３のナイロン６６を２８５℃で溶融後、溶融紡糸口金パックに供し、９８ホールの円形孔を持った口金孔から吐出し、各単糸を、紡糸口金面に向けて０．２５ｋＰａの圧力で蒸気が噴出されている蒸気噴出ゾーンを通過させた後、該蒸気噴出ゾーン下流側で、冷却開始点距離が３０ｍｍで、鉛直方向の長さが３００ｍｍの冷却風吹き出し部を有する単体の外吹き式環状型冷却装置を通過させ、外吹きに放射状に吹く２０℃の冷却風を４０ｍ／ｍｉｎの風速にて吹き付け、冷却固化を行わせる。その後、口金面より５００ｍｍの位置で、円盤の外周部で単糸が接触する円盤形のガイド部と、ガイド部の直上にガイドの外周にそって形成した油剤吐出用の環状スリットを有する環状給油装置によりエマルジョン油剤を付与し、さらに収束ガイド型給油装置にて２段目の給油を行うとともに糸条を収束させ、インターレースの付与を行いながら、４０００ｍ／分で引き取り、延伸倍率１．１０倍にて延伸を行った後、リラックス条件下において４２００ｍ／分でパッケージに巻き取り、４０ｄｔｅｘ／９８フィラメント、伸度４５％のナイロン６６繊維を得た。得られた原糸および布帛の特性評価を行った。結果を表１に示す。なお表中、ナイロン６６をＮ６６と略記する。【００６３】
実施例２
９８％硫酸相対粘度２．６３のナイロン６を２５５℃で溶融後、溶融紡糸口金パックに供したこと以外は実施例１と同様の方法で紡糸を行い、４０ｄｔｅｘ／９８フィラメントのナイロン６繊維を得た。得られた原糸および布帛の特性評価を行った。結果を表１に示す。なお表中、ナイロン６をＮ６と略記する。【００６４】
実施例３
２６８ホールの円形孔を持った口金を使用する以外は実施例１と同様の方法で紡糸を行い、４０ｄｔｅｘ／２６８フィラメントのナイロン６６繊維を得た。得られた原糸および布帛の特性評価を行った。結果を表１に示す。【００６５】
実施例４
８２ホールの円形孔を持った口金を使用する以外は実施例１と同様の方法で紡糸を行い、４０ｄｔｅｘ／８２フィラメントのナイロン６６繊維を得た。得られた原糸および布帛の特性評価を行った。結果を表１に示す。【００６６】
実施例５
口金下蒸気噴出ゾーンの下流に設置された外吹き式環状型冷却装置における冷却風吹き出し部の鉛直方向の長さを１００ｍｍとし、環状給油装置による給油位置を口金下３００ｍｍとした以外は実施例１と同様の方法で紡糸を行い、４０ｄｔｅｘ／９８フィラメントのナイロン６６繊維を得た。得られた原糸および布帛の特性評価を行った。結果を表１に示す。【００６７】
実施例６
９８％硫酸相対粘度２．６３のナイロン６６を２７５℃で溶融した以外は実施例１と同様の方法で紡糸を行い、４０ｄｔｅｘ／９８フィラメントのナイロン６６繊維を得た。得られた原糸および布帛の特性評価を行った。結果を表１に示す。【００６８】
【表１】
2012073737.tif 000003
【００６９】
実施例７
４２ホールの円形孔を持った口金を使用し、繊度を１７ｄｔｅｘとした以外は実施例１と同様の方法で紡糸を行い、１７ｄｔｅｘ／４２フィラメントのナイロン６６繊維を得た。得られた原糸および布帛の特性評価を行った。結果を表２に示す。【００７０】
実施例８
６８０ホールの円形孔を持った口金を使用し、繊度を２８０ｄｔｅｘとした以外は実施例１と同様の方法で紡糸を行い、２８０ｄｔｅｘ／６８０フィラメントのナイロン６６繊維を得た。得られた原糸および布帛の特性評価を行った。結果を表２に示す。【００７１】
実施例９
３２ホールの円形孔をもった口金を使用し、繊度を１５ｄｔｅｘとした以外は実施例１と同様の方法で紡糸を行い、１５ｄｔｅｘ／３２フィラメントのナイロン６６繊維を得た。得られた原糸および布帛の特性評価を行った。結果を表２に示す。【００７２】
実施例１０
９８％硫酸相対粘度２．６３のナイロン６を２５５℃で溶融後、溶融紡糸口金パックに供し、９８ホールの図２に示すような断面形状が３葉のスリット形状を持った口金吐出孔から吐出した以外は実施例１と同様の方法で紡糸を行い、４０ｄｔｅｘ／９８フィラメントの３葉断面ナイロン６繊維を得た。得られた原糸および布帛の特性評価を行った。結果を表２に示す。【００７３】
実施例１１
４９ホールの図３に示すような断面形状が６葉の口金吐出孔、及び同数の丸孔が混在している９８ホールの口金を用いた以外は実施例１０と同様の方法で紡糸を行い、４０ｄｔｅｘ／９８フィラメントの６葉断面と丸断面の混在したナイロン６繊維を得た。得られた原糸および布帛の特性評価を行った。結果を表２に示す。【００７４】
【表２】
2012073737.tif 000004
【００７５】
実施例１２
インターレースの付与を行った後、３０００ｍ／分にて引き取り、延伸倍率１．５０倍にて延伸を行った後に、リラックス条件下において４３００ｍ／分で巻取った以外は実施例１と同様の方法で紡糸を行い、４０ｄｔｅｘ／９８フィラメントのナイロン６６繊維を得た。得られた原糸および布帛の特性評価を行った。結果を表３に示す。【００７６】
実施例１３
鉛直方向の長さが３００ｍｍの冷却風吹き出し部を有する単体の内吹き式環状型冷却装置を、外吹き式環状型冷却装置の代わりに通過させる以外は実施例１と同様の方法で紡糸を行い、４０ｄｔｅｘ／９８フィラメントのナイロン６６繊維を得た。得られた原糸および布帛の特性評価を行った。結果を表３に示す。【００７７】
実施例１４
冷却開始点距離を２０ｍｍとする以外は実施例１と同様の方法で紡糸を行い、４０ｄｔｅｘ／９８フィラメントのナイロン６６繊維を得た。得られた原糸および布帛の特性評価を行った。結果を表３に示す。【００７８】
実施例１５
冷却開始点距離を４０ｍｍとする以外は実施例１と同様の方法で紡糸を行い、４０ｄｔｅｘ／９８フィラメントのナイロン６６繊維を得た。得られた原糸および布帛の特性評価を行った。結果を表３に示す。【００７９】
実施例１６
冷却開始点距離を１０ｍｍとする以外は実施例１と同様の方法で紡糸を行い、４０ｄｔｅｘ／９８フィラメントのナイロン６６繊維を得た。得られた原糸および布帛の特性評価を行った。結果を表３に示す。【００８０】
【表３】
2012073737.tif 000005
【００８１】
実施例１７
冷却開始点距離を６０ｍｍとする以外は実施例１と同様の方法で紡糸を行い、４０ｄｔｅｘ／９８フィラメントのナイロン６６繊維を得た。得られた原糸および布帛の特性評価を行った。結果を表４に示す。【００８２】
実施例１８
外吹き式環状型冷却装置から外吹きに放射状に吹く２０℃の冷却風の風速を２７ｍ／ｍｉｎとした以外は実施例１と同様の方法で紡糸を行い、４０ｄｔｅｘ／９８フィラメントのナイロン６６繊維を得た。得られた原糸および布帛の特性評価を行った。結果を表４に示す。【００８３】
実施例１９
外吹き式環状型冷却装置から外吹きに放射状に吹く２０℃の冷却風の風速を４９ｍ／ｍｉｎとした以外は実施例１と同様の方法で紡糸を行い、４０ｄｔｅｘ／９８フィラメントのナイロン６６繊維を得た。得られた原糸および布帛の特性評価を行った。結果を表４に示す。【００８４】
実施例２０
外吹き式環状型冷却装置から外吹きに放射状に吹く２０℃の冷却風の風速を１７ｍ／ｍｉｎとした以外は実施例１と同様の方法で紡糸を行い、４０ｄｔｅｘ／９８フィラメントのナイロン６６繊維を得た。得られた原糸および布帛の特性評価を行った。結果を表４に示す。【００８５】
実施例２１
外吹き式環状型冷却装置から外吹きに放射状に吹く２０℃の冷却風の風速を５８ｍ／ｍｉｎとした以外は実施例１と同様の方法で紡糸を行い、４０ｄｔｅｘ／９８フィラメントのナイロン６６繊維を得た。得られた原糸および布帛の特性評価を行った。結果を表４に示す。【００８６】
【表４】
2012073737.tif 000006
【００８７】
比較例１
１６０ホールの円形孔を持った口金孔から吐出し、繊度を１５ｄｔｅｘとした以外は実施例１と同様の方法で紡糸を行い、１５ｄｔｅｘ／１６０フィラメントのナイロン６６繊維を得た。得られた原糸および布帛の特性評価を行った。結果を表５に示す。【００８８】
比較例２
繊度を５６ｄｔｅｘとした以外は実施例１と同様の方法で紡糸を行い、５６ｄｔｅｘ／９８フィラメントのナイロン６６繊維を得た。得られた原糸および布帛の特性評価を行った。結果を表５に示す。【００８９】
比較例３
外吹き式環状型冷却装置の鉛直方向下部の口金面より５００ｍｍの位置において、油剤吐出用の環状スリットを持たない円盤形ガイドを用い、油剤供給を行わずに円盤形ガイドに単糸を接触させる以外は実施例１と同様の方法で紡糸を行い、４０ｄｔｅｘ／９８フィラメントのナイロン６６繊維を得た。得られた原糸および布帛の特性評価を行った。結果を表５に示す。【００９０】
比較例４
ポリエチレンテレフタレート樹脂を２９０℃で溶融後、溶融紡糸口金パックに供した以外は実施例１と同様の方法で紡糸を行い、４０ｄｔｅｘ／９８フィラメントのポリエチレンテレフタレート繊維を得た。得られた原糸および布帛の特性評価を行った。結果を表５に示す。【００９１】
比較例５
冷却装置を一方向型のユニフローチムニーとし、給油ガイドにて糸条を収束し、給油する以外は実施例１と同様の方法で紡糸を行い、４０ｄｔｅｘ／９８フィラメントのナイロン６６繊維を得た。得られた原糸および布帛の特性評価を行った。結果を表５に示す。【００９２】
比較例６
環状給油装置にて給油を行ったのち、２段目の給油を行わずに集束ガイドにて糸条を集束する以外は実施例１と同様の方法で紡糸を行い、４０ｄｔｅｘ／９８フィラメントのナイロン６６繊維を得た。得られた原糸および布帛の特性評価を行った。結果を表５に示す。【００９３】
【表５】
2012073737.tif 000007
【符号の説明】
【００９４】
１  口金
２  口金下保温ゾーン
３  外吹き式環状型冷却装置
４  環状給油装置
５  集束ガイド型給油装置
６  インターレースノズル
７  引き取りローラー
８  延伸ローラー
９  ワインダー（巻取装置）
１０  繊維フィラメント
１１  繊維製品パッケージ
１２  油剤吐出用スリット
１３  円盤形ガイド
１４  繊維フィラメント
１５  油剤溜まり
１６  スリットより吐出された油剤
１７  油剤供給用配管
１８  内吹き式環状型冷却装置
【図１】
2012073737.tif 000008
【図２】
2012073737.tif 000009
【図３】
2012073737.tif 000010
【図４】
2012073737.tif 000011
【図５】
2012073737.tif 000012
【国際調査報告】
2012073737.tif 000013
2012073737.tif 000014
2012073737.tif 000015
2012073737.tif 000016